(57)【要約】【課題】  屋外等の床面の余白部分に敷設される巾調整材であって、難燃性及び強靭性、耐衝撃性等の機械的特性或は耐候性を有しかつ巾調整のために切削加工が容易に出来る巾調整床材を目的とする。【解決手段】  ポリアミド６６、ポリアミド６、ポリトリメチレンテレフタレート、ポリブチレンテレフタレート内の少なくとも一つを主原料とした自己消化性を有する熱可塑性樹脂で成形された巾調整床材。【選択図】      図１
2006257750.tif 000002
【特許請求の範囲】
【請求項１】
屋外の床面に踏板付床材等を敷設する際に用いられる巾調整用の調整床材であって、自己消化性熱可塑性樹脂で成形されていることを特徴とした巾調整床材。
【請求項２】
前記自己消化性熱可塑性樹脂がポリアミド６６、ポリアミド６、ポリトリメチレンテレフタレート、ポリブチレンテレフタレート内の少なくとも一つを主原料とする熱可塑性樹脂組成物であることを特徴とする請求項１の巾調整床材。
【請求項３】
前記自己消化性熱可塑性樹脂が木粉を３０〜８５重量％を含む熱可塑性樹脂組成物であることを特徴とする請求項１或は請求項２の巾調整床材。
【請求項４】
前記熱可塑性樹脂で成形された巾調整床材の比重が１．０以上であることを特徴とした請求項１乃至請求項３の巾調整床材。
【請求項５】
前記巾調整床材は敷設される床面の形状に合わせて容易に切削加工が可能であることを特徴とした請求項１乃至請求項４の巾調整床材。
【発明の詳細な説明】
【技術分野】
【０００１】
本発明は、屋外等の床面上に踏板付床材等の床材を並列して敷設する際に、余白部分に巾調整材として用いられる巾調整床材に係り、特に難燃性及び強靭性、耐衝撃性等の機械的特性或は耐候性を有しかつ巾調整等のために切削加工が容易に出来る巾調整床材に関するものである。
【背景技術】
【０００２】
最近になって、例えば後述の特許文献１乃至特許文献６に示す如く、合成樹脂製フレームの上面にタイル、合成樹脂板、木質板等からなる複数の踏板を固定して構成した踏板付床材を屋外の床面に敷設して床面を構成する手段が一般的に実施されている。
【０００３】
そして、前述の踏板付床材を屋外の床面に敷設した場合には、例えば図３に示す如く、床面５１の全面に踏板付床材５２を体裁良く敷設することが困難であるために、床面５１の隅部に踏板付床材５２を敷設することが出来ない余白部分５３が形成されていた。
【０００４】
従来、この余白部分５３には、踏板付床材５２と同一の高さを有する熱可塑性樹脂を成形した巾調整床材５４がこれ等の踏板付床材５２と並列して敷設されている。該巾調整床材５４は余白部分５３に対応して切削加工しなければならないので、このような切削加工が容易に出来る熱可塑性樹脂材で、かつ前記踏板付床材５２とほぼ等しい左右巾を持って形成されていた。
【０００５】
【特許文献１】特開平０８−１５８６０９号公報
【特許文献２】特開平０８−２６０６８０号公報
【特許文献３】特開平１０−２９９２３３号公報
【特許文献４】特開平１１−０８１６２７号公報
【特許文献５】特開平１１−２００５９７号公報
【特許文献６】特開２００３−０９７０２８号公報
【発明の開示】
【発明が解決しようとする課題】
【０００６】
前述の図３に示す余白部分５３に敷設される巾調整床材５４は、一般的な熱可塑性樹脂を射出成形することによって構成されていた。従って、火災時を想定した設計となっていないので、屋外、ベランダ等に床材と並列して巾調整床材５４を敷設した場合に、その巾調整床材５４に火種が落ちた場合には、延焼を助長してしまう問題があった。
【０００７】
建築基準法第６３条（市街地火災想定）の規定に基づく認定に係わる性能評価に於ては、床材の上面の踏板よりなる試験体（巾１，２００±１００、長さ２，０００±２００、厚み２５０以下）上に火種（クリブ）２個を載置し、該火種に風速３ｍ／秒（時速１０．８ｋｍ）の風を吹き付けた状態で３０分間放置した時、（１）延焼が試験体の端部（風下側端部、及び左右両端部）に達しないこと、（２）試験体裏面で火災を伴う延焼が観察されないこと、（３）１０ｍｍ×１０ｍｍ以上の貫通孔が生じないことが、認定条件となっているが、前記巾調整床材５４は全て前記認定条件をクリアすることが困難である問題があった。
【０００８】
また、従来の巾調整床材５４のように、一般的な熱可塑性樹脂を成形して構成した巾調整材は、強靭性、耐衝撃性に乏しい問題があった。従って、屋外の人が通過する床面等にこの巾調整床材５４を敷設した場合には、巾調整床材５４が衝撃等によって破損したり、或は巾調整床材５４が長年に亘って外気にさらされて風化してもろくなる問題もあった。
【０００９】
本発明に係る巾調整床材は、前述の従来の多くの問題点に鑑み開発された全く新しい技術であって、特に上表面に火種が落ちた場合にも、延焼を防止することが出来、かつ強靭性、耐衝撃性等の機械的特性或は耐候性を有し、さらに切削加工が容易な巾調整床材の技術を提供するものである。
【課題を解決するための手段】
【００１０】
本発明の目的を達成するための本発明に係る巾調整床材の第１の構成は、屋外の床面に踏板付床材等を敷設する際に用いられる巾調整用の調整床材であって、自己消化性熱可塑性樹脂で成形されていることを特徴とした巾調整床材である。
【００１１】
また、本発明に係る巾調整床材の第２の構成は、前記自己消化性熱可塑性樹脂がポリアミド６６、ポリアミド６、ポリトリメチレンテレフタレート、ポリブチレンテレフタレート内の少なくとも一つを主原料とする熱可塑性樹脂組成物であることを特徴とする第１構成の巾調整床材である。
【００１２】
また、本発明に係る巾調整床材の第３の構成は、前記自己消化性熱可塑性樹脂が木粉を３０〜８５重量％を含む熱可塑性樹脂組成物であることを特徴とする第１構成或は第２構成の巾調整床材である。
【００１３】
また、本発明に係る巾調整床材の第４の構成は、前記熱可塑性樹脂で成形された巾調整床材の比重が１．０以上であることを特徴とした第１構成乃至第３構成の巾調整床材である。
【００１４】
また、本発明に係る巾調整床材の第５の構成は、前記巾調整床材は敷設される床面の形状に合わせて容易に切削加工が可能であることを特徴とした第１構成乃至第４構成の巾調整床材である。
【発明の効果】
【００１５】
本発明に係る巾調整床材の第１構成は、自己消化性熱可塑性樹脂で成形されているので、床材全体が難燃性（自己消化性）を有しており、火災時に火種が床面に点火された場合にも、床材が延焼することを防止出来る。
【００１６】
本発明に使用される自己消化性熱可塑性樹脂は、炎に接しているうちは燃えるが、炎を取り除くと自然に消化する性質を有している。具体的にはＪＩＳ  Ｋ６９１１−１９９５「熱硬化性プラスチック一般試験方法」の耐燃性Ａ法で定義されるものである。一般的に燃焼距離（ｍｍ単位）で耐火性を表し、燃焼距離が２５ｍｍ以下の場合は不燃性、２５ｍｍを超え１００ｍｍ以下の場合を自己消化性と呼ばれている。
【００１７】
また、本発明に係る巾調整床材の第２の構成は、自己消化性熱可塑性樹脂がポリアミド６６、ポリアミド６、ポリトリメチレンテレフタレート、ポリブチレンテレフタレートの内の少なくとも一つを主原料とする熱可塑性樹脂組成物が用いられて成形されているので、床材全体が難燃性を有しており、火災時にも床材が延焼することを防止出来る。
【００１８】
また、第２の構成に於ては、ポリアミド６６、ポリアミド６、ポリトリメチレンテレフタレート、ポリブチレンテレフタレート等のエンジニアリングプラスチックを使用して巾調整床材を成形するので、構成された巾調整床材は、強靭性、耐衝撃性等の機械的特性と耐候性を有している。従って、常に外気にさらされ、かつ人が通過する屋外の床面に有効に敷設することが出来る。
【００１９】
本発明に係る巾調整床材の第３の構成は、自己消化性熱可塑性樹脂が木粉を３０〜８５重量％を含有しているので、木粉の隙間に熱可塑性樹脂が入り込んで稠密な組織を構成することが出来、これによって、床材全体が難燃性を保持することが出来る。
【００２０】
さらに、本発明の巾調整床材の第３構成に於ては、前述のようなポリアミド６６、ポリアミド６等の特殊な自己消化性熱可塑性樹脂を使用しなくとも、一般的な熱可塑性樹脂に木粉を所定の割合で混入して組成物を構成出来るので、巾調整床材を安価に製造することが出来る。
【００２１】
本発明の巾調整床材の第４構成に於ては、巾調整床材をポリアミド６６、ポリアミド６等の特殊な自己消化性熱可塑性樹脂を使用して成形するか、或は熱可塑性樹脂の中に所定の割合で木粉を混入した組成物で巾調整床材を成形した場合には、いずれの場合にも巾調整床材の比重を１．０以上にすることが出来る。
【００２２】
従って、巾調整床材を重く丈夫に形成することが出来る。かつ踏板付床材を並列した余白部分に、所定の寸法に加工された巾調整床材を埋め込んだ場合にも、台風時等で屋上等に雨水が溜まっても、巾調整床材が浮き上って移動することがない。また、本発明の巾調整床材は、所定の寸法に加工することによって、雨水を流す溝のフーチング材としても利用することが出来る。
【００２３】
本発明の巾調整床材の第５構成に於ては、敷設される床面の形状に合わせて容易に切削加工が可能であるので、屋外、ベランダ等の床面に踏板付床材を敷設した際に生じた余白部分に所定の寸法に切断された巾調整床材を体裁良く埋設することが出来る。
【発明を実施するための最良の形態】
【００２４】
図により本発明に係る巾調整床材の一実施例の構成について詳述すると、図１は本発明に係る巾調整床材の表側の斜視図、図２は図１の巾調整床材の裏側の斜視図である。
【００２５】
図１及び図２に於て、１は本発明に係る巾調整床材であって、後述の自己消化性熱可塑性樹脂を用いて射出成形法で一体成形されている。この巾調整床材１は、所定の厚みを有する表板２の裏面に多数の円筒状脚３が所定の巾隔を保って、突設されることによって構成されている。
【００２６】
また、表板２の全面には多数の小穴４が上下方向に貫通されている。巾調整床材１の高さは、図３に例示した踏板付床材５２の高さと等しく形成されており、図３に示す余白部分５３に巾調整床材１を敷設した場合には、踏板付床材５２と巾調整床材１の上面とが夫々面一になるように構成されている。
【００２７】
前記巾調整床材１を成形するに当っては、自己消化性熱可塑性樹脂であるポリアミド６６、ポリアミド６、ポリトリメチレンテレフタレート、ポリブチレンテレフタレート内の少なくとも一つを主原料として射出成形法を用いて成形することが出来る。
【００２８】
さらに、前述のポリアミド６６等の自己消化性熱可塑性樹脂を使用しないで、ポリプロピレン等の熱可塑性樹脂の中に木粉を混入した木質組成物を用いて難燃性（自己消化性）に富む巾調整床材１を成形することも出来る。この実施例の場合には、高価なポリアミド６６等の自己消化性熱可塑性樹脂を使用しないので、巾調整床材１を安価に製造することが出来る。
【００２９】
本発明者等が長年に亘って実験した結果、熱可塑性樹脂に対する木粉の比重（重量％）を変化させた場合には、後述の〔表１〕に示すような結果が得られた。
【００３０】
【表１】
2006257750.tif 000003
【００３１】
〔表１〕で明らかなように、実施例１乃至５に示す如く、熱可塑性樹脂に対する木粉の比率（重量％）を３０％以上にして巾調整床材１を成形した場合には、巾調整床材１自体自己消化性能（難燃性）を有し、かつ強靭性、耐衝撃性等の機械的特性、或は耐候性を有していることが判明した。
【００３２】
しかし、〔表１〕の比較例１、２、３に示す如く、熱可塑性樹脂に対する木粉の比率（重量％）を２５％以下にして巾調整床材１を成形した場合には、巾調整床材１の自己消火性能が低下し、かつ強靭性、耐衝撃性等の機械的特性、或は耐候性も低下していることが判明した。
【００３３】
また、熱可塑性樹脂に対する木粉の比率（重量％）を９０％以上にした場合には、射出成形による巾調整床材１の成形が不可能となり、かつ無理に成形した場合には、吸水性が極めて高い巾調整床材１となり、屋外での使用に耐えられなくなることが判明した。
【００３４】
前記実施例の如く、巾調整床材１をポリアミド６６、ポリアミド６、ポリトリメチレンテレフタレート、ポリブチレンテレフタレート等の特殊な自己消化性熱可塑性樹脂を使用して成形した場合、或は熱可塑性樹脂の中に木粉を所定の割合で混入した組成物で成形した場合には、いずれの場合にも、巾調整床材１の比重を１．０以上にすることが出来る。
【００３５】
特に、熱可塑性樹脂の中に木粉を所定の割合で混入した組成物で巾調整床材１を成形した場合には、木粉の隙間に熱可塑性樹脂が入り込んで稠密な組織を構成するので、巾調整床材１の全体の比重が大きくなることが明らかとなった。従って、このように比重の大きく巾調整床材１を前記余白部分５３に敷設した場合には、この余白部分５３に水が溜まった場合にも、巾調整床材１が浮き上って流される心配がない。
【００３６】
さらに、前述の本発明に係る巾調整床材１の表板２には小穴４が上下方向に貫通されているので、敷設床面に雨水が多量に降った場合にも、小穴４で雨水を屋上等の床面に流通させることが出来る。さらに、床面等に吹き付ける風もこの小穴４を通して流通させることが出来る。
【００３７】
本発明に係る巾調整床材１は、ポリアミド６６等の自己消化性熱可塑性樹脂或は木粉が所定の割合で混入されたポリプロピレン等の熱可塑性樹脂等を用いて成形されているので、巾調整床材１は図３に示すような余白部分５３に合わせて簡単切断加工することが出来る。従って、余白部分５３を巾調整床材１で体裁良く埋設することが出来る。
【００３８】
本発明の巾調整床材１は、上面には意匠面を有し、また下部には排水の為の円筒状脚３を有する為、複雑な形状をしている。故に射出成形での成形が一般的であり、故に使用される自己消火性樹脂は射出成形可能な程度の成形性を有しているもので無ければならない。
【００３９】
また、本発明で使用される自己消火性樹脂には、床材として要求される機械的物性、特に強靭性や耐衝撃性が良好なものでなくてはならない。また更には本発明の巾調整材は主に屋外で使用されるので、耐候性が良好な自己消火性樹脂を選択しなくてはならない。
【００４０】
自己消火性樹脂としては、ポリスチレンの難燃グレード、ＡＢＳ樹脂の難燃グレード、ポリカーボネート樹脂の難燃グレード、ポリトリメチレンテレフタレートの難燃グレード、ポリブチレンテレフタレートの難燃グレード、ポリアミド６６、ポリアミド６等が知られているが、前記の各要求特性から判断すると、本発明で使用できる自己消火性樹脂は、ポリトリメチレンテレフタレートの難燃グレード、ポリブチレンテレフタレートの難燃グレード、ポリアミド６６、ポリアミド６が好適である。
【００４１】
更に言えば、難燃剤を配合しなくても自己消化性を発現できるポリアミド６６、ポリアミド６が、より成形がしやすく機械的物性も難燃剤の配合に左右されないことから、更に好適である。
【００４２】
なお自己消火性樹脂には、熱可塑性樹脂で通常使用される添加剤、例えばガラスファイバーやタルク等の無機フィラー、顔料、染料、難燃剤、紫外線吸収剤、ラジカルスカベンジャー、微量の水分、オリゴマー等を含有していてもよい。
【産業上の利用可能性】
【００４３】
本発明に係る巾調整床材は、全体が難燃性樹脂組成物で成形されており、かつ切削等の加工性が良いので、屋外の床面に敷設された踏板付床材の余白部分の巾調整材としてのみならず、特に屋外で用いられる床材、例えばデッキ材、舞台材料、ラティス、すのこ用部品、遊歩道材料、船舶のデッキ材料等としても好ましく用いられる。
【図面の簡単な説明】
【００４４】
【図１】本発明に係る巾調整床材の表側の斜視図である。
【図２】図１の巾調整床材の裏側の斜視図である。
【図３】従来例の床面の余白部分に敷設された巾調整材の説明図である。
【符号の説明】
【００４５】
１      ・・・巾調整床材
２      ・・・表板
３      ・・・円筒状脚
４      ・・・小穴
５２    ・・・踏板付床材
５３    ・・・余白部分
５４    ・・・巾調整床材
【図１】
2006257750.tif 000004
【図２】
2006257750.tif 000005
【図３】
2006257750.tif 000006